(57)【要約】【課題】石灰化効果の高い歯牙石灰化剤を提供する。【解決手段】難溶性リン酸カルシウム粒子（Ａ）、リンを含まないカルシウム化合物（Ｂ）及び水（Ｃ）を含有する歯牙石灰化剤であって、粒子（Ａ）が、無水リン酸一水素カルシウム［ＣａＨＰＯ４］粒子、α−リン酸三カルシウム［α−Ｃａ３（ＰＯ４）２］粒子、β−リン酸三カルシウム［β−Ｃａ３（ＰＯ４）２］粒子、非晶質リン酸カルシウム［Ｃａ３（ＰＯ４）２・ｎＨ２Ｏ］粒子、ピロリン酸カルシウム［Ｃａ２Ｐ２Ｏ７］粒子、ピロリン酸カルシウム２水和物［Ｃａ２Ｐ２Ｏ７・２Ｈ２Ｏ］粒子、リン酸八カルシウム５水和物［Ｃａ８Ｈ２（ＰＯ４）６・５Ｈ２Ｏ］粒子及びリン酸一水素カルシウム２水和物［ＣａＨＰＯ４・２Ｈ２Ｏ］粒子からなる群から選択される少なくとも１種であり、粒子（Ａ）を３０〜７６重量％、リンを含まないカルシウム化合物（Ｂ）を０．００１〜４重量％、及び水（Ｃ）を２３〜６９重量％含有する歯牙石灰化剤である。【選択図】図１
2012097075.tif 000002
【特許請求の範囲】
【請求項１】
難溶性リン酸カルシウム粒子（Ａ）、リンを含まないカルシウム化合物（Ｂ）及び水（Ｃ）を含有する歯牙石灰化剤であって、
難溶性リン酸カルシウム粒子（Ａ）が、無水リン酸一水素カルシウム［ＣａＨＰＯ４］粒子、α−リン酸三カルシウム［α−Ｃａ３（ＰＯ４）２］粒子、β−リン酸三カルシウム［β−Ｃａ３（ＰＯ４）２］粒子、非晶質リン酸カルシウム［Ｃａ３（ＰＯ４）２・ｎＨ２Ｏ］粒子、ピロリン酸カルシウム［Ｃａ２Ｐ２Ｏ７］粒子、ピロリン酸カルシウム２水和物［Ｃａ２Ｐ２Ｏ７・２Ｈ２Ｏ］粒子、リン酸八カルシウム５水和物［Ｃａ８Ｈ２（ＰＯ４）６・５Ｈ２Ｏ］粒子及びリン酸一水素カルシウム２水和物［ＣａＨＰＯ４・２Ｈ２Ｏ］粒子からなる群から選択される少なくとも１種であり、
難溶性リン酸カルシウム粒子（Ａ）を３０〜７６重量％、リンを含まないカルシウム化合物（Ｂ）を０．００１〜４重量％、及び水（Ｃ）を２３〜６９重量％含有することを特徴とする歯牙石灰化剤。
【請求項２】
リンを含まないカルシウム化合物（Ｂ）が、水酸化カルシウム［Ｃａ（ＯＨ）２］、酸化カルシウム［ＣａＯ］、塩化カルシウム［ＣａＣｌ２］、硝酸カルシウム［Ｃａ（ＮＯ３）２・ｎＨ２Ｏ］、酢酸カルシウム［Ｃａ（ＣＨ３ＣＯ２）２・ｎＨ２Ｏ］、乳酸カルシウム［Ｃａ（Ｃ３Ｈ５Ｏ３）２］、クエン酸カルシウム［Ｃａ３（Ｃ６Ｈ５Ｏ７）２・ｎＨ２Ｏ］、メタケイ酸カルシウム［ＣａＳｉＯ３］、ケイ酸二カルシウム［Ｃａ２ＳｉＯ４］、ケイ酸三カルシウム［Ｃａ３ＳｉＯ５］、及び炭酸カルシウム［ＣａＣＯ３］からなる群から選択される少なくとも１種である請求項１記載の歯牙石灰化剤。
【請求項３】
リン酸のアルカリ金属塩（Ｄ）を０．１〜２５重量％含有する請求項１又は２記載の歯牙石灰化剤。
【請求項４】
難溶性リン酸カルシウム粒子（Ａ）及びリンを含まないカルシウム化合物（Ｂ）の総和のＣａ／Ｐ比が０．９〜１．２５である請求項１〜３のいずれか記載の歯牙石灰化剤。
【請求項５】
更にフッ素化合物（Ｅ）を含有する請求項１〜４のいずれか記載の歯牙石灰化剤。
【請求項６】
更にシリカ粒子（Ｆ）を含有する請求項１〜５のいずれか記載の歯牙石灰化剤。
【請求項７】
請求項１〜６のいずれか記載の歯牙石灰化剤からなるエナメル質石灰化剤。
【請求項８】
請求項１〜６のいずれか記載の歯牙石灰化剤からなる歯磨材。
【請求項９】
請求項１〜６のいずれか記載の歯牙石灰化剤からなる歯面処理材。
【請求項１０】
難溶性リン酸カルシウム粒子（Ａ）、リンを含まないカルシウム化合物（Ｂ）及び水（Ｃ）を主成分とする液体又は水系ペーストを混合する歯牙石灰化剤の製造方法であって、
難溶性リン酸カルシウム粒子（Ａ）が、無水リン酸一水素カルシウム［ＣａＨＰＯ４］粒子、α−リン酸三カルシウム［α−Ｃａ３（ＰＯ４）２］粒子、β−リン酸三カルシウム［β−Ｃａ３（ＰＯ４）２］粒子、非晶質リン酸カルシウム［Ｃａ３（ＰＯ４）２・ｎＨ２Ｏ］粒子、ピロリン酸カルシウム［Ｃａ２Ｐ２Ｏ７］粒子、ピロリン酸カルシウム２水和物［Ｃａ２Ｐ２Ｏ７・２Ｈ２Ｏ］粒子、リン酸八カルシウム５水和物［Ｃａ８Ｈ２（ＰＯ４）６・５Ｈ２Ｏ］粒子及びリン酸一水素カルシウム２水和物［ＣａＨＰＯ４・２Ｈ２Ｏ］粒子からなる群から選択される少なくとも１種であり、
難溶性リン酸カルシウム粒子（Ａ）を３０〜７６重量％、リンを含まないカルシウム化合物（Ｂ）を０．００１〜４重量％、水（Ｃ）を主成分とする液体又は水系ペーストを２３〜６９重量％配合することを特徴とする歯牙石灰化剤の製造方法。
【請求項１１】
難溶性リン酸カルシウム粒子（Ａ）及びリンを含まないカルシウム化合物（Ｂ）を含む粉体又は非水系ペーストに、水（Ｃ）を主成分とする液体又は水系ペーストを加えて混合する請求項１０記載の歯牙石灰化剤の製造方法。
【請求項１２】
難溶性リン酸カルシウム粒子（Ａ）を含む粉体又は非水系ペーストに、水（Ｃ）を主成分としリンを含まないカルシウム化合物（Ｂ）を含む液体又は水系ペーストを加えて混合する請求項１０記載の歯牙石灰化剤の製造方法。
【請求項１３】
リンを含まないカルシウム化合物（Ｂ）を含む粉体又は非水系ペーストに、水（Ｃ）を主成分とし難溶性リン酸カルシウム粒子（Ａ）を含む液体又は水系ペーストを加えて混合する請求項１０記載の歯牙石灰化剤の製造方法。
【請求項１４】
水（Ｃ）を主成分とし難溶性リン酸カルシウム粒子（Ａ）を含む液体又は水系ペーストに、水（Ｃ）を主成分としリンを含まないカルシウム化合物（Ｂ）を含む液体又は水系ペーストを加えて混合する請求項１０記載の歯牙石灰化剤の製造方法。
【請求項１５】
混合比（Ｐ／Ｌ）が０．５〜３である請求項１０〜１４のいずれか記載の歯牙石灰化剤の製造方法。
【請求項１６】
難溶性リン酸カルシウム粒子（Ａ）及びリンを含まないカルシウム化合物（Ｂ）を含む粉体又は非水系ペーストと、水（Ｃ）を主成分とする液体又は水系ペーストとからなる歯牙石灰化剤キット。
【請求項１７】
難溶性リン酸カルシウム粒子（Ａ）を含む粉体又は非水系ペーストと、リンを含まないカルシウム化合物（Ｂ）を含む粉体又は非水系ペーストと、水（Ｃ）を主成分とする液体又は水系ペーストとからなる歯牙石灰化剤キット。
【請求項１８】
難溶性リン酸カルシウム粒子（Ａ）の平均粒径が０．０５〜７μｍであり、リンを含まないカルシウム化合物（Ｂ）の平均粒径が０．０５〜１２μｍである請求項１６又は１７記載の歯牙石灰化剤キット。
【請求項１９】
難溶性リン酸カルシウム粒子（Ａ）、リンを含まないカルシウム化合物（Ｂ）、及びリン酸のアルカリ金属塩（Ｄ）を含む粉体又は非水系ペーストと、水（Ｃ）を主成分とする液体又は水系ペーストとからなる歯牙石灰化剤キット。
【請求項２０】
難溶性リン酸カルシウム粒子（Ａ）及びリン酸のアルカリ金属塩（Ｄ）を含む粉体又は非水系ペーストと、リンを含まないカルシウム化合物（Ｂ）を含む粉体又は非水系ペーストと、水（Ｃ）を主成分とする液体又は水系ペーストとからなる歯牙石灰化剤キット。
【請求項２１】
難溶性リン酸カルシウム粒子（Ａ）を含む粉体又は非水系ペーストと、リンを含まないカルシウム化合物（Ｂ）及びリン酸のアルカリ金属塩（Ｄ）を含む粉体又は非水系ペーストと、水（Ｃ）を主成分とする液体又は水系ペーストとからなる歯牙石灰化剤キット。
【請求項２２】
難溶性リン酸カルシウム粒子（Ａ）の平均粒径が０．０５〜７μｍであり、リンを含まないカルシウム化合物（Ｂ）の平均粒径が０．０５〜１２μｍであり、リン酸のアルカリ金属塩（Ｄ）の平均粒径が１〜２０μｍである請求項１９〜２１のいずれか記載の歯牙石灰化剤キット。
【請求項２３】
難溶性リン酸カルシウム粒子（Ａ）を含む粉体又は非水系ペーストと、水（Ｃ）を主成分としリンを含まないカルシウム化合物（Ｂ）を含む液体又は水系ペーストとからなる歯牙石灰化剤キット。
【請求項２４】
難溶性リン酸カルシウム粒子（Ａ）の平均粒径が０．０５〜７μｍである請求項２３記載の歯牙石灰化剤キット。
【請求項２５】
難溶性リン酸カルシウム粒子（Ａ）及びリン酸のアルカリ金属塩（Ｄ）を含む粉体又は非水系ペーストと、水（Ｃ）を主成分としリンを含まないカルシウム化合物（Ｂ）を含む液体又は水系ペーストとからなる歯牙石灰化剤キット。
【請求項２６】
難溶性リン酸カルシウム粒子（Ａ）の平均粒径が０．０５〜７μｍであり、リン酸のアルカリ金属塩（Ｄ）の平均粒径が１〜２０μｍである請求項２５記載の歯牙石灰化剤キット。
【請求項２７】
水（Ｃ）を主成分とし難溶性リン酸カルシウム粒子（Ａ）を含む液体又は水系ペーストと、水（Ｃ）を主成分としリンを含まないカルシウム化合物（Ｂ）を含む液体又は水系ペーストとからなる歯牙石灰化剤キット。
【請求項２８】
水（Ｃ）を主成分とし難溶性リン酸カルシウム粒子（Ａ）を含む液体又は水系ペーストと、水（Ｃ）を主成分としリンを含まないカルシウム化合物（Ｂ）を含む液体又は水系ペーストと、リン酸のアルカリ金属塩（Ｄ）を含む粉体又は非水系ペーストとからなる歯牙石灰化剤キット。
【請求項２９】
リン酸のアルカリ金属塩（Ｄ）の平均粒径が１〜２０μｍである請求項２８記載の歯牙石灰化剤キット。
【請求項３０】
リンを含まないカルシウム化合物（Ｂ）を含む粉体又は非水系ペーストと、水（Ｃ）を主成分とし難溶性リン酸カルシウム粒子（Ａ）を含む液体又は水系ペーストとからなる歯牙石灰化剤キット。
【請求項３１】
リンを含まないカルシウム化合物（Ｂ）の平均粒径が０．０５〜１２μｍである請求項３０記載の歯牙石灰化剤キット。
【請求項３２】
リンを含まないカルシウム化合物（Ｂ）及びリン酸のアルカリ金属塩（Ｄ）を含む粉体又は非水系ペーストと、水（Ｃ）を主成分とし難溶性リン酸カルシウム粒子（Ａ）を含む液体又は水系ペーストとからなる歯牙石灰化剤キット。
【請求項３３】
リンを含まないカルシウム化合物（Ｂ）の平均粒径が０．０５〜１２μｍであり、リン酸のアルカリ金属塩（Ｄ）の平均粒径が１〜２０μｍである請求項３２記載の歯牙石灰化剤キット。
【発明の詳細な説明】
【技術分野】
【０００１】
本発明は、歯牙表面を石灰化させる歯牙石灰化剤に関する。
【背景技術】
【０００２】
８０歳になっても２０本以上自分の歯を保とうとする、いわゆる８０２０運動（口腔衛生の向上、歯質の保存（ＭＩ：Ｍｉｎｉｍａｌ  Ｉｎｔｅｒｖｅｎｔｉｏｎ））に伴い、う蝕に罹患する前の初期う蝕の段階で石灰化を行い健全な歯質に戻す石灰化治療が近年脚光を浴びている。この観点から、有効成分としてフッ素やカルシウム可溶化剤（ＣＰＰ−ＡＣＰ；Ｃａｓｅｉｎ  ＰｈｏｓｐｈｏＰｅｐｔｉｄｅ−Ａｍｏｒｐｈｏｕｓ  Ｃａｌｃｉｕｍ  Ｐｈｏｓｐｈａｔｅ、ＰＯｓ−Ｃａ（登録商標）；リン酸化オリゴ糖カルシウム）が配合された機能性ガム、歯磨材、歯面処理材が各社より発売されている。しかしながら、フッ素は歯の耐酸性を向上させて、歯質のミネラル分を強化する機能があるとされているが、大量に摂取することによる副作用の問題があった。また、カルシウム可溶化剤を配合した材料は歯質付近に高濃度のミネラル分を供給できる反面、可溶性が高いためミネラル分の沈着能力は低いという問題もあった。
【０００３】
特許文献１には、リン酸水素カルシウム、リン酸三カルシウム、リン酸八カルシウム、リン酸二水素カルシウムの群から選ばれた少なくとも一つとリン酸四カルシウム、酸化カルシウム、水酸化カルシウムの群から選ばれた少なくとも一つの混合物からなる粉末部と練和液を基本構成とする硬化性組成物において、練和時における練和液中のリン酸イオン濃度が３０ミリモル濃度以上、あるいはｐＨが３以下あるいはｐＨが１０以上となる硬化性組成物が記載されている。これによれば、生体親和性に優れ、形態付与性があり、かつ臨床応用可能な２０分以内の硬化時間を持つ硬化性組成物が提供できるとされている。さらに、この硬化性組成物は、骨や歯などの硬組織の欠損部や空隙部に適応し、当該個所に所望の形態のリン酸カルシウム硬化体を形成させ、欠損空隙部の機能を補綴することと共に新生硬組織の発生を誘発するとされている。
【０００４】
特許文献２には、カルシウム源が追加された、リンに対するカルシウムのモル比が５／３以下であるリン酸テトラカルシウム以外のリン酸カルシウム塩と、約１２．５またはそれ以上のｐＨを維持する様に塩基を用いて調整し、固形の結晶リン酸の不存在下で、約０．２モル／Ｌまたはそれ以上のリン酸塩の濃度を有する水溶液とを混合し、周囲の温度で主要生成物としてヒドロキシアパタイトに自己硬化するリン酸カルシウムセメントの製造方法が記載されている。この自己硬化性リン酸カルシウムは、特に迅速に硬化する利点があり、歯科及び整形的欠損を修復する補綴物としての利用が期待できるとされている。
【０００５】
特許文献３には、少なくとも１種の部分水溶性カルシウム塩を含有するカチオン性成分、水溶性のリン酸塩およびフッ化物塩を含有するアニオン性成分、及び水との混合水性組成物からなる歯の表面下病変部の再石灰化や露出象牙細管の石灰化のための液状製品が記載されている。ここで、部分水溶性カルシウム塩とは、ｐＨ７．０、２５℃の水溶液中で、リン酸二カルシウム二水和物（ＤＣＰＤ）の溶解度より大きいカルシウム塩であって、４０ｐｐｍより多く、１４００ｐｐｍより多くない量のカルシウムカチオンを遊離させることができるような溶解度を有するとされている。具体的には、硫酸カルシウム、無水硫酸カルシウム、硫酸カルシウム半水和物、硫酸カルシウム二水和物、リンゴ酸カルシウム、酒石酸カルシウム、マロン酸カルシウム、およびコハク酸カルシウムが例示されている。また、練り歯磨き、ゲル剤及びクリーム剤製品には研磨剤を含有してもよいことが記載されている。研磨剤の具体例としては、β相ピロリン酸カルシウム、リン酸二カルシウム二水和物、無水リン酸カルシウム、炭酸カルシウム、ケイ酸ジルコニウム、及び熱硬化性樹脂が記載されている。
【０００６】
特許文献４には、少なくとも１種の水溶性カルシウム塩を約０．０５〜１５％含有する成分と、水溶性のリン酸塩を約０．０５〜１５％及びフッ化物塩を約０．０１〜５％含有する成分とを混合した、歯のエナメル質の再鉱化用の製品が記載されている。水溶性カルシウム塩としては、２０℃で１００ｍｌの水に少なくとも０．２５ｇ溶解する化合物とされており、具体的には、塩化カルシウム、硝酸カルシウム、酢酸カルシウム、グルコン酸カルシウム、安息香酸カルシウム、グリセロリン酸カルシウム、ギ酸カルシウム、フマル酸カルシウム、乳酸カルシウム、酪酸カルシウムおよびイソ酪酸カルシウム、リンゴ酸カルシウム、マレイン酸カルシウム、プロピオン酸カルシウム、および吉草酸カルシウムが例示されている。また、歯磨き用ペースト及びゲルを調製する際、研磨剤を使用してもよいことが記載されている。研磨剤の具体例としては、β相ピロリン酸カルシウム、リン酸二カルシウム二水和物、無水リン酸カルシウム、炭酸カルシウム、ケイ酸ジルコニウム、及び熱硬化性樹脂が記載されている。
【０００７】
上記先行特許文献に記載されているように、これまで、従来の技術では、水溶性カルシウム塩と水溶性のリン酸塩を主成分とする歯牙石灰化剤、あるいは難溶性リン酸カルシウム、多量の水溶性カルシウム塩、並びに水溶性リン酸塩を主成分とする歯牙石灰化剤が使用されてきた。しかしながら、難溶性リン酸カルシウム粒子、リンを含まないカルシウム化合物、及び水を一定量含有することで、石灰化効果の高い歯牙石灰化剤が得られることについての記載はなかった。また、上記先行特許文献では、水溶性カルシウム塩と水溶性のリン酸塩とが主成分として使用されているため、晶出したヒドロキシアパタイトの沈着能力が低いという欠点があり、改善が望まれていた。
【先行技術文献】
【特許文献】
【０００８】
【特許文献１】特開平６−１７２００８号公報
【特許文献２】特表平１０−５０４４６７号公報
【特許文献３】特表２０００−５０４０３７号公報
【特許文献４】特表２００１−５２３２１７号公報
【発明の概要】
【発明が解決しようとする課題】
【０００９】
本発明は上記課題を解決するためになされたものであり、石灰化効果の高い歯牙石灰化剤を提供することを目的とするものである。
【課題を解決するための手段】
【００１０】
上記課題は、難溶性リン酸カルシウム粒子（Ａ）、リンを含まないカルシウム化合物（Ｂ）及び水（Ｃ）を含有する歯牙石灰化剤であって、難溶性リン酸カルシウム粒子（Ａ）が、無水リン酸一水素カルシウム［ＣａＨＰＯ４］粒子、α−リン酸三カルシウム［α−Ｃａ３（ＰＯ４）２］粒子、β−リン酸三カルシウム［β−Ｃａ３（ＰＯ４）２］粒子、非晶質リン酸カルシウム［Ｃａ３（ＰＯ４）２・ｎＨ２Ｏ］粒子、ピロリン酸カルシウム［Ｃａ２Ｐ２Ｏ７］粒子、ピロリン酸カルシウム２水和物［Ｃａ２Ｐ２Ｏ７・２Ｈ２Ｏ］粒子、リン酸八カルシウム５水和物［Ｃａ８Ｈ２（ＰＯ４）６・５Ｈ２Ｏ］粒子及びリン酸一水素カルシウム２水和物［ＣａＨＰＯ４・２Ｈ２Ｏ］粒子からなる群から選択される少なくとも１種であり、難溶性リン酸カルシウム粒子（Ａ）を３０〜７６重量％、リンを含まないカルシウム化合物（Ｂ）を０．００１〜４重量％、及び水（Ｃ）を２３〜６９重量％含有することを特徴とする歯牙石灰化剤を提供することによって解決される。
【００１１】
このとき、リンを含まないカルシウム化合物（Ｂ）が、水酸化カルシウム［Ｃａ（ＯＨ）２］、酸化カルシウム［ＣａＯ］、塩化カルシウム［ＣａＣｌ２］、硝酸カルシウム［Ｃａ（ＮＯ３）２・ｎＨ２Ｏ］、酢酸カルシウム［Ｃａ（ＣＨ３ＣＯ２）２・ｎＨ２Ｏ］、乳酸カルシウム［Ｃａ（Ｃ３Ｈ５Ｏ３）２］、クエン酸カルシウム［Ｃａ３（Ｃ６Ｈ５Ｏ７）２・ｎＨ２Ｏ］、メタケイ酸カルシウム［ＣａＳｉＯ３］、ケイ酸二カルシウム［Ｃａ２ＳｉＯ４］、ケイ酸三カルシウム［Ｃａ３ＳｉＯ５］、及び炭酸カルシウム［ＣａＣＯ３］からなる群から選択される少なくとも１種であることが好適である。リン酸のアルカリ金属塩（Ｄ）を０．１〜２５重量％含有することが好適である。難溶性リン酸カルシウム粒子（Ａ）及びリンを含まないカルシウム化合物（Ｂ）の総和のＣａ／Ｐ比が０．９〜１．２５であることが好適である。更にフッ素化合物（Ｅ）を含有することが好適であり、更にシリカ粒子（Ｆ）を含有することも好適である。
【００１２】
歯牙石灰化剤からなるエナメル質石灰化剤が本発明の好適な実施態様である。歯牙石灰化剤からなる歯磨材が本発明の好適な実施態様である。歯牙石灰化剤からなる歯面処理材が本発明の好適な実施態様である。
【００１３】
上記課題は、難溶性リン酸カルシウム粒子（Ａ）、リンを含まないカルシウム化合物（Ｂ）及び水（Ｃ）を主成分とする液体又は水系ペーストを混合する歯牙石灰化剤の製造方法であって、難溶性リン酸カルシウム粒子（Ａ）が、無水リン酸一水素カルシウム［ＣａＨＰＯ４］粒子、α−リン酸三カルシウム［α−Ｃａ３（ＰＯ４）２］粒子、β−リン酸三カルシウム［β−Ｃａ３（ＰＯ４）２］粒子、非晶質リン酸カルシウム［Ｃａ３（ＰＯ４）２・ｎＨ２Ｏ］粒子、ピロリン酸カルシウム［Ｃａ２Ｐ２Ｏ７］粒子、ピロリン酸カルシウム２水和物［Ｃａ２Ｐ２Ｏ７・２Ｈ２Ｏ］粒子、リン酸八カルシウム５水和物［Ｃａ８Ｈ２（ＰＯ４）６・５Ｈ２Ｏ］粒子及びリン酸一水素カルシウム２水和物［ＣａＨＰＯ４・２Ｈ２Ｏ］粒子からなる群から選択される少なくとも１種であり、難溶性リン酸カルシウム粒子（Ａ）を３０〜７６重量％、リンを含まないカルシウム化合物（Ｂ）を０．００１〜４重量％、水（Ｃ）を主成分とする液体又は水系ペーストを２３〜６９重量％配合することを特徴とする歯牙石灰化剤の製造方法を提供することによって解決される。
【００１４】
このとき、難溶性リン酸カルシウム粒子（Ａ）及びリンを含まないカルシウム化合物（Ｂ）を含む粉体又は非水系ペーストに、水（Ｃ）を主成分とする液体又は水系ペーストを加えて混合することが好適である。難溶性リン酸カルシウム粒子（Ａ）を含む粉体又は非水系ペーストに、水（Ｃ）を主成分としリンを含まないカルシウム化合物（Ｂ）を含む液体又は水系ペーストを加えて混合することが好適である。
【００１５】
また、このとき、リンを含まないカルシウム化合物（Ｂ）を含む粉体又は非水系ペーストに、水（Ｃ）を主成分とし難溶性リン酸カルシウム粒子（Ａ）を含む液体又は水系ペーストを加えて混合することが好適である。水（Ｃ）を主成分とし難溶性リン酸カルシウム粒子（Ａ）を含む液体又は水系ペーストに、水（Ｃ）を主成分としリンを含まないカルシウム化合物（Ｂ）を含む液体又は水系ペーストを加えて混合することが好適である。混合比（Ｐ／Ｌ）が０．５〜３であることも好適である。
【００１６】
上記課題は、難溶性リン酸カルシウム粒子（Ａ）及びリンを含まないカルシウム化合物（Ｂ）を含む粉体又は非水系ペーストと、水（Ｃ）を主成分とする液体又は水系ペーストとからなる歯牙石灰化剤キットを提供することによって解決される。上記課題は、難溶性リン酸カルシウム粒子（Ａ）を含む粉体又は非水系ペーストと、リンを含まないカルシウム化合物（Ｂ）を含む粉体又は非水系ペーストと、水（Ｃ）を主成分とする液体又は水系ペーストとからなる歯牙石灰化剤キットを提供することによって解決される。このとき、難溶性リン酸カルシウム粒子（Ａ）の平均粒径が０．０５〜７μｍであり、リンを含まないカルシウム化合物（Ｂ）の平均粒径が０．０５〜１２μｍであることが好適である。
【００１７】
上記課題は、難溶性リン酸カルシウム粒子（Ａ）、リンを含まないカルシウム化合物（Ｂ）、及びリン酸のアルカリ金属塩（Ｄ）を含む粉体又は非水系ペーストと、水（Ｃ）を主成分とする液体又は水系ペーストとからなる歯牙石灰化剤キットを提供することによって解決される。上記課題は、難溶性リン酸カルシウム粒子（Ａ）及びリン酸のアルカリ金属塩（Ｄ）を含む粉体又は非水系ペーストと、リンを含まないカルシウム化合物（Ｂ）を含む粉体又は非水系ペーストと、水（Ｃ）を主成分とする液体又は水系ペーストとからなる歯牙石灰化剤キットを提供することによって解決される。上記課題は、難溶性リン酸カルシウム粒子（Ａ）を含む粉体又は非水系ペーストと、リンを含まないカルシウム化合物（Ｂ）及びリン酸のアルカリ金属塩（Ｄ）を含む粉体又は非水系ペーストと、水（Ｃ）を主成分とする液体又は水系ペーストとからなる歯牙石灰化剤キットを提供することによって解決される。このとき、難溶性リン酸カルシウム粒子（Ａ）の平均粒径が０．０５〜７μｍであり、リンを含まないカルシウム化合物（Ｂ）の平均粒径が０．０５〜１２μｍであり、リン酸のアルカリ金属塩（Ｄ）の平均粒径が1〜２０μｍであることが好適である。
【００１８】
上記課題は、難溶性リン酸カルシウム粒子（Ａ）を含む粉体又は非水系ペーストと、水（Ｃ）を主成分としリンを含まないカルシウム化合物（Ｂ）を含む液体又は水系ペーストとからなる歯牙石灰化剤キットを提供することによって解決される。このとき、難溶性リン酸カルシウム粒子（Ａ）の平均粒径が０．０５〜７μｍであることが好適である。
【００１９】
上記課題は、難溶性リン酸カルシウム粒子（Ａ）及びリン酸のアルカリ金属塩（Ｄ）を含む粉体又は非水系ペーストと、水（Ｃ）を主成分としリンを含まないカルシウム化合物（Ｂ）を含む液体又は水系ペーストとからなる歯牙石灰化剤キットを提供することによって解決される。このとき、難溶性リン酸カルシウム粒子（Ａ）の平均粒径が０．０５〜７μｍであり、リン酸のアルカリ金属塩（Ｄ）の平均粒径が１〜２０μｍであることが好適である。
【００２０】
上記課題は、水（Ｃ）を主成分とし難溶性リン酸カルシウム粒子（Ａ）を含む液体又は水系ペーストと、水（Ｃ）を主成分としリンを含まないカルシウム化合物（Ｂ）を含む液体又は水系ペーストとからなる歯牙石灰化剤キットを提供することによって解決される。上記課題は、水（Ｃ）を主成分とし難溶性リン酸カルシウム粒子（Ａ）を含む液体又は水系ペーストと、水（Ｃ）を主成分としリンを含まないカルシウム化合物（Ｂ）を含む液体又は水系ペーストと、リン酸のアルカリ金属塩（Ｄ）を含む粉体又は非水系ペーストとからなる歯牙石灰化剤キットを提供することによって解決される。このとき、リン酸のアルカリ金属塩（Ｄ）の平均粒径が１〜２０μｍであることが好適である。
【００２１】
上記課題は、リンを含まないカルシウム化合物（Ｂ）を含む粉体又は非水系ペーストと、水（Ｃ）を主成分とし難溶性リン酸カルシウム粒子（Ａ）を含む液体又は水系ペーストとからなる歯牙石灰化剤キットを提供することによって解決される。このとき、リンを含まないカルシウム化合物（Ｂ）の平均粒径が０．０５〜１２μｍであることが好適である。
【００２２】
上記課題は、リンを含まないカルシウム化合物（Ｂ）及びリン酸のアルカリ金属塩（Ｄ）を含む粉体又は非水系ペーストと、水（Ｃ）を主成分とし難溶性リン酸カルシウム粒子（Ａ）を含む液体又は水系ペーストとからなる歯牙石灰化剤キットを提供することによって解決される。このとき、リンを含まないカルシウム化合物（Ｂ）の平均粒径が０．０５〜１２μｍであり、リン酸のアルカリ金属塩（Ｄ）の平均粒径が１〜２０μｍであることが好適である。
【発明の効果】
【００２３】
本発明によれば、石灰化効果の高い歯牙石灰化剤が提供され、特にエナメル質表面に対する石灰化効果の高い歯牙石灰化剤が提供される。このことにより、初期う蝕の段階での治療が可能となるばかりでなく、健全歯質、特に健全エナメル質を更に強化することが可能となり、う蝕を予防する材料を提供することが可能となる。
【図面の簡単な説明】
【００２４】
【図１】実施例８において、エナメル質表層に作製した脱灰エナメル質（脱灰部分）のコンタクトマイクロラジオグラム像である。
【図２】実施例８において、エナメル質表層に作製した脱灰エナメル質を歯牙石灰化剤により短時間接触条件で石灰化したエナメル質（石灰化部分）のコンタクトマイクロラジオグラム像である。
【発明を実施するための形態】
【００２５】
本発明の歯牙石灰化剤は、無水リン酸一水素カルシウム［ＣａＨＰＯ４]粒子（以下、単にＤＣＰＡと略すことがある）、α−リン酸三カルシウム［α−Ｃａ３（ＰＯ４）２］粒子、β−リン酸三カルシウム［β−Ｃａ３（ＰＯ４）２］粒子（以下、単にβ-ＴＣＰと略すことがある）、非晶質リン酸カルシウム［Ｃａ３（ＰＯ４）２・ｎＨ２Ｏ］粒子、ピロリン酸カルシウム［Ｃａ２Ｐ２Ｏ７］粒子、ピロリン酸カルシウム２水和物［Ｃａ２Ｐ２Ｏ７・２Ｈ２Ｏ］粒子、リン酸八カルシウム５水和物［Ｃａ８Ｈ２（ＰＯ４）６・５Ｈ２Ｏ］粒子（以下、単にＯＣＰと略すことがある）、及びリン酸一水素カルシウム２水和物［ＣａＨＰＯ４・２Ｈ２Ｏ］粒子（以下、単にＤＣＰＤと略すことがある)からなる群から選択される少なくとも１種である難溶性リン酸カルシウム粒子（Ａ）を３０〜７６重量％、リンを含まないカルシウム化合物（Ｂ）を０．００１〜４重量％、及び水（Ｃ）を２３〜６９重量％含有するものである。その作用機序は必ずしも明らかではないが、以下のようなメカニズムが推定される。
【００２６】
難溶性リン酸カルシウム粒子（Ａ）、リンを含まないカルシウム化合物（Ｂ）及び水（Ｃ）を一定量含有する歯牙石灰化剤を調製して用いた際に、難溶性リン酸カルシウム粒子（Ａ）が溶解して得られるカルシウムイオンとリン酸イオン、リンを含まないカルシウム化合物（Ｂ）が溶解して得られるカルシウムイオンとが歯質中に浸透した後、歯質内部で反応してエネルギー的に安定なヒドロキシアパタイト（以下ＨＡｐと略すことがある）が析出するようである。その結果、エナメル質表層付近の脱灰エナメル質が石灰化されて、該エナメル質表面のミネラル成分が回復されるようである。このことにより、初期う蝕の段階での治療が可能となる。ここで本発明者等は、上記効果を奏するにはカルシウムイオンとリン酸イオンとが供給される速度のバランス、並びに液材中でのこれらイオンの濃度が重要であると推察している。即ち、ｐＨ７．０で２０℃の水に対するカルシウムイオンの放出量が１．０×１０−３ｍｏｌ／ｌ以上を示すリン酸カルシウム粒子を用いた場合には、水溶液中のカルシウムイオン濃度、並びにリン酸イオン濃度が高くなり過ぎ、歯質にこれらイオンが供給される前にＨＡｐに転化することで石灰化効果が低くなると推察される。したがって、難溶性リン酸カルシウム粒子（Ａ）、リンを含まないカルシウム化合物（Ｂ）及び水（Ｃ）を一定量含有することで、カルシウムイオンとリン酸イオンとの供給バランス、並びに液剤中でのこれらイオンの濃度が適切となる本発明の構成を採用する意義が大きい。
【００２７】
本発明の歯牙石灰化剤は、難溶性リン酸カルシウム粒子（Ａ）を３０〜７６重量％含有することが必要である。難溶性リン酸カルシウム粒子（Ａ）の含有量が３０重量％未満の場合、組成物中のイオン濃度が少なすぎるため、ＨＡｐの析出が阻害されて石灰化効果が得られないおそれがあり、３５重量％以上であることが好ましく、４５重量％以上であることが更に好ましい。一方、難溶性リン酸カルシウム粒子（Ａ）の含有量が７６重量％を超える場合、液材成分の含有量が少なくなり、組成物を充分ペースト化できなくなるため、操作性が悪くなるおそれがある。また、ＨＡｐの析出が阻害されて石灰化効果が得られないおそれがあり、７０重量％以下であることが好ましく、６５重量％以下であることが更に好ましい。
【００２８】
本発明で用いられる難溶性リン酸カルシウム粒子（Ａ）の平均粒径は、０．０５〜７μｍであることが好ましい。平均粒径が０．０５μｍ未満の場合、平均粒径が小さすぎて製造することが困難である。また、液剤への難溶性リン酸カルシウム粒子（Ａ）の溶解が過多となるため液剤中のイオン濃度が高くなり過ぎるおそれがある。更には液剤との混合により得られるペーストの粘度が高くなり過ぎるおそれがある。一方、難溶性リン酸カルシウム粒子（Ａ）の平均粒径が７μｍを超える場合、難溶性リン酸カルシウム粒子（Ａ）が液剤へ溶解しにくくなるおそれがある。その結果、液剤中でのこれらイオン濃度が過少となることから歯質中でのＨＡｐの析出が円滑でなくなり、石灰化効果が低下するおそれがある。難溶性リン酸カルシウム粒子（Ａ）の平均粒径は、６μｍ以下がより好ましい。難溶性リン酸カルシウム粒子（Ａ）の平均粒径は、レーザー回折式粒度分布測定装置を用いて測定し、算出したものである。
【００２９】
このような平均粒径を有する難溶性リン酸カルシウム粒子（Ａ）の製造方法は特に限定されず、市販品を入手できるのであればそれを使用してもよいが、市販品を更に粉砕することが好ましい場合が多い。その場合、ボールミル、ライカイ機、ジェットミルなどの粉砕装置を使用することができる。また、難溶性リン酸カルシウム原料粉体をアルコールなどの液体の媒体と共にライカイ機、ボールミル等を用いて粉砕してスラリーを調製し、得られたスラリーを乾燥させることにより難溶性リン酸カルシウム粒子（Ａ）を得ることもできる。このときの粉砕装置としては、ボールミルを用いることが好ましく、そのポット及びボールの材質としては、好適にはアルミナやジルコニアが採用される。また、希薄な難溶性リン酸カルシウムの溶液をスプレードライすることでナノレベルの粒径を持つ難溶性リン酸カルシウム粒子（Ａ）を得ることができる。
【００３０】
本発明で用いられるリンを含まないカルシウム化合物（Ｂ）としては特に限定されず、水酸化カルシウム［Ｃａ（ＯＨ）２］、酸化カルシウム［ＣａＯ］、塩化カルシウム［ＣａＣｌ２］、硝酸カルシウム［Ｃａ（ＮＯ３）２・ｎＨ２Ｏ］、酢酸カルシウム［Ｃａ（ＣＨ３ＣＯ２）２・ｎＨ２Ｏ］、乳酸カルシウム［Ｃａ３（Ｃ３Ｈ５Ｏ３）２］、クエン酸カルシウム［Ｃａ３（Ｃ６Ｈ５Ｏ７）２・ｎＨ２Ｏ］、メタケイ酸カルシウム［ＣａＳｉＯ３］、ケイ酸二カルシウム［Ｃａ２ＳｉＯ４］、ケイ酸三カルシウム［Ｃａ３ＳｉＯ５］、及び炭酸カルシウム［ＣａＣＯ３］等が挙げられ、これらのうちの１種又は２種以上が用いられる。中でも、ＨＡｐ析出能の観点より、水酸化カルシウム、酸化カルシウム、メタケイ酸カルシウム、ケイ酸二カルシウム、ケイ酸三カルシウムが好ましく、水酸化カルシウムがより好ましい。
【００３１】
本発明の歯牙石灰化剤は、リンを含まないカルシウム化合物（Ｂ）を０．００１〜４重量％含有することが必要である。リンを含まないカルシウム化合物（Ｂ）の含有量が０．００１重量％未満の場合、難溶性リン酸カルシウム粒子（Ａ）は、ほとんど溶解せず、溶解してもＨＡｐの析出がほとんど起こらないため、歯質中でのＨＡｐの析出が円滑でなくなり、石灰化効果が低下するおそれがある。リンを含まないカルシウム化合物（Ｂ）は、０．００１重量％以上の場合、難溶性リン酸カルシウム粒子（Ａ）の表面を溶解し、ＨＡｐを析出することが可能であり、好ましくは０．００５重量％以上、より好ましくは０．０１重量％以上である。リンを含まないカルシウム化合物（Ｂ）の含有量が４重量％を超える場合、溶液中のカルシウムイオン濃度が高くなりすぎるため、カルシウムイオンとリン酸イオンとの供給バランスが崩れ、ＨＡｐ析出が円滑でなくなるおそれがある。リンを含まないカルシウム化合物（Ｂ）の含有量は、３．８重量％以下であることがより好ましく、２重量％以下であることが特に好ましい。
【００３２】
さらに本発明で用いられるリンを含まないカルシウム化合物（Ｂ）は、粉体のまま加えて配合してもよいし、液材として加えて配合してもよく、いずれの場合であっても歯牙石灰化効果を有する。ただし、リンを含まないカルシウム化合物（Ｂ）は、粉体のまま加えて配合した方が、ＨＡｐの析出により失われたカルシウムイオンが常に供給され、溶液中のカルシウムイオン濃度が安定するため、難溶性リン酸カルシウム粒子（Ａ）から放出されるカルシウムイオンと、リン酸イオン濃度が安定し、長時間に渡り歯質中でのＨＡｐの析出能が維持されるため好ましい。
【００３３】
本発明で用いられる難溶性リン酸カルシウム粒子（Ａ）及びリンを含まないカルシウム化合物（Ｂ）の総和のＣａ／Ｐ比は、０．９〜１．２５が好ましい。通常Ｃａ／Ｐ比は、ＨＡｐ中のＣａ／Ｐ比と同等である１．６７とするのが好ましいとされている。本発明の組成物では、難溶性リン酸カルシウム粒子（Ａ）は、リンを含まないカルシウム化合物（Ｂ）と比較すると溶解し難いため、組成物のＣａ／Ｐ比は、０．９〜１．２５であっても、溶液中のＣａ／Ｐ比は１．６７付近となり、ＨＡｐが析出し易い状態となる。溶液中のカルシウムイオンとリン酸イオンの供給バランスが崩れると、歯質中でのＨＡｐの析出量が低下するおそれがある。Ｃａ／Ｐ比は、１．２以下であることがより好ましい。一方で、溶液中のカルシウムイオンとリン酸イオンの供給バランスの観点より、Ｃａ／Ｐ比は、１以上であることがより好ましい。
【００３４】
リンを含まないカルシウム化合物（Ｂ）の平均粒径は、０．０５〜１２μｍであることが好ましい。平均粒径が０．０５μｍ未満の場合、液剤への溶解が過多となるため液剤中のイオン濃度が高くなりすぎるおそれがある。更には液剤との混合により得られるペーストの粘度が高くなり過ぎるおそれがあり、より好適には０．５μｍ以上である。一方、平均粒径が１２μｍを超える場合、液剤へ溶解しにくくなるおそれがある。その結果、液剤中でのカルシウムイオン濃度が過少となることから歯質中でのＨＡｐの析出が円滑でなくなり、石灰化効果が低下するおそれがある。リンを含まないカルシウム化合物（Ｂ）の平均粒径は、より好適には７μｍ以下である。リンを含まないカルシウム化合物（Ｂ）の平均粒径は、レーザー回折式粒度分布測定装置を用いて測定し、算出したものである。
【００３５】
このような平均粒径を有するリンを含まないカルシウム化合物（Ｂ）の製造方法は、上述した難溶性リン酸カルシウム粒子（Ａ）と同様に行うことができる。
【００３６】
本発明の歯牙石灰化剤は、難溶性リン酸カルシウム粒子（Ａ）及びリンを含まないカルシウム化合物（Ｂ）に加えて、更に水（Ｃ）を２３〜６９重量％含有することが必要である。このことにより、石灰化効果が高く、特にエナメル質表面に対する石灰化効果が高い利点を有する。水（Ｃ）の配合量が２３重量％未満の場合、液材成分の含有量が少なくなり、組成物を充分ペースト化できなくなるため、操作性が悪くなるおそれがある。また、ＨＡｐの析出が阻害されて石灰化効果が得られないおそれがあり、２５重量％以上であることが好ましく、３０重量％以上であることがより好ましい。一方、水（Ｃ）の配合量が６９重量％を超える場合、ＨＡｐの析出が阻害されて石灰化効果が得られないおそれがあり、６０重量％以下であることが好ましく、５０重量％以下であることがより好ましい。
【００３７】
更に本発明の歯牙石灰化剤は、リン酸のアルカリ金属塩（Ｄ）を含有させることが好ましい。リン酸のアルカリ金属塩（Ｄ）は、ＨＡｐが析出する際、リン酸イオンを与えＨＡｐの析出速度を向上させる。難溶性リン酸カルシウム粒子（Ａ）とリンを含まないカルシウム化合物（Ｂ）から放出されたカルシウムイオンとリン酸イオンによりＨＡｐを生成する際、リン酸のアルカリ金属塩（Ｄ）から放出されたリン酸イオンが存在すると、ＨＡｐ析出速度が向上するため、歯質中のＨＡｐ析出量が増加し、石灰化率を向上させることができる。本発明で使用するリン酸のアルカリ金属塩（Ｄ）としては特に限定されず、リン酸一水素二ナトリウム、リン酸一水素二カリウム、リン酸二水素一リチウム、リン酸二水素一ナトリウム、リン酸二水素一カリウム、リン酸三ナトリウム、リン酸三カリウム、ならびにこれらの水和物等が挙げられ、これらのうちの１種又は２種以上が用いられる。中でも、安全性や純度の高い原料が容易に入手できる観点から、リン酸のアルカリ金属塩（Ｄ）がリン酸一水素二ナトリウム及び／又はリン酸二水素一ナトリウムであることが好ましい。
【００３８】
リン酸のアルカリ金属塩（Ｄ）の配合量は、０．１〜２５重量％であることが好ましい。リン酸のアルカリ金属塩（Ｄ）の配合量が０．１重量％未満の場合、ＨＡｐの析出速度が低下し、石灰化効果が低下するおそれがあり、０．３重量％以上がより好ましく、１重量％以上であることが更に好ましい。一方、リン酸のアルカリ金属塩（Ｄ）の含有量が２５重量％を超える場合、リン酸イオンが過剰となり、ＨＡｐの析出速度が低下し、石灰化効果が低下するおそれがあり、２０重量％以下であることがより好ましく、１５重量％以下であることが特に好ましい。
【００３９】
さらに本発明で用いられるリン酸のアルカリ金属塩（Ｄ）は、粉体のまま加えて配合してもよいし、液材として加えて配合してもよく、いずれの場合であっても歯牙石灰化効果を有する。ただし、リン酸のアルカリ金属塩（Ｄ）は、粉体のまま加えて配合した方が、短時間接触歯牙石灰化率だけでなく、長時間接触歯牙石灰化率を向上させることができ、特に、長時間接触歯牙石灰化率をより向上させることができるため好ましい。
【００４０】
リン酸のアルカリ金属塩（Ｄ）の平均粒径は、１〜２０μｍであることが好ましい。平均粒径が１μｍ未満の場合、液材への溶解が早すぎて、歯牙石灰化組成物中のリン酸イオン濃度が高くなるため、カルシウムイオンとリン酸イオンの供給バランスが崩れ、ＨＡｐの析出速度が低下し、石灰化効果が低下するおそれがある。更には、リン酸のアルカリ金属塩粒子同士の二次凝集が発生し、同時に混合する他の粒子との分散性が低下する。より好適には３μｍ以上である。一方、平均粒径が２０μｍを超える場合、リン酸のアルカリ金属塩（Ｄ）が液材へ溶解しにくくなり、ＨＡｐの析出速度が低下し、石灰化効果が低下するおそれがある。リン酸のアルカリ金属塩（Ｄ）の平均粒径は、より好適には１５μｍ以下である。リン酸のアルカリ金属塩（Ｄ）の平均粒径は、レーザー回折式粒度分布測定装置を用いて測定し、算出したものである。
【００４１】
このような平均粒径を有するリン酸のアルカリ金属塩（Ｄ）の製造方法は、上述した難溶性リン酸カルシウム粒子（Ａ）と同様に行うことができる。
【００４２】
本発明の歯牙石灰化剤は、更にフッ素化合物（Ｅ）を含有することが好ましい。このことにより、歯質に耐酸性を付与させるとともに石灰化を促進させることが可能となる。本発明で用いられるフッ素化合物（Ｅ）としては特に限定されず、フッ化ナトリウム、フッ化カリウム、フッ化アンモニウム、フッ化リチウム、フッ化セシウム、フッ化マグネシウム、フッ化カルシウム、フッ化ストロンチウム、フッ化バリウム、フッ化銅、フッ化ジルコニウム、フッ化アルミニウム、フッ化スズ、モノフルオロリン酸ナトリウム、モノフルオロリン酸カリウム、フッ化水素酸、フッ化チタンナトリウム、フッ化チタンカリウム、ヘキシルアミンハイドロフルオライド、ラウリルアミンハイドロフルオライド、グリシンハイドロフルオライド、アラニンハイドロフルオライド、フルオロシラン類、フッ化ジアミン銀等が挙げられる。中でも石灰化促進効果が高い観点からフッ化ナトリウム、モノフルオロリン酸ナトリウム、フッ化スズが好適に用いられる。
【００４３】
本発明で用いられるフッ素化合物（Ｅ）の使用量は特に限定されず、フッ素化合物（Ｅ）の換算フッ化物イオンを０．０１〜３重量％含むことが好ましい。フッ素化合物（Ｅ）の換算フッ化物イオンの使用量が０．０１重量％未満の場合、石灰化を促進する効果が低下するおそれがあり、０．０５重量％以上であることがより好ましい。一方、フッ素化合物（Ｅ）の換算フッ化物イオンの使用量が３重量％を超える場合、安全性が損なわれるおそれがあり、１重量％以下であることがより好ましい。
【００４４】
本発明の歯牙石灰化剤は、更にシリカ粒子（Ｆ）を含有することが好ましい。これにより、得られる本発明の歯牙石灰化剤の操作性を向上させることができる。かかる操作性向上の観点から一次粒子径が０．００１〜０．１μｍのシリカ粒子（Ｆ）が好ましく使用される。市販品としては、「アエロジルＯＸ５０」、「アエロジル５０」、「アエロジル２００」、「アエロジル３８０」、「アエロジルＲ９７２」、「アエロジル１３０」（以上、いずれも日本アエロジル社製、商品名）が例示される。
【００４５】
本発明で用いられるシリカ粒子（Ｆ）の使用量は特に限定されず、シリカ粒子（Ｆ）を０．１〜１０重量％含むことが好ましい。シリカ粒子（Ｆ）の含有量が０．１重量％未満の場合、操作性が低下するおそれがあり、０．３重量％以上であることがより好ましい。一方、シリカ粒子（Ｆ）の含有量が１０重量％を超える場合、粉体のかさ密度が低下しすぎることで操作性が低下するばかりか、ペーストとした際の粘度が上昇するおそれがあり、５重量％以下であることがより好ましい。
【００４６】
本発明の歯牙石灰化剤は、さらにシリカ粒子（Ｆ）以外のフィラーを配合してもよい。フィラーは、１種単独を配合してもよく、複数種類を組み合わせて配合してもよい。フィラーとしては、カオリン、クレー、雲母、マイカ等のシリカを基材とする鉱物；シリカを基材とし、Ａｌ2Ｏ3、Ｂ2Ｏ3、ＴｉＯ2、ＺｒＯ2、ＢａＯ、Ｌａ2Ｏ3、ＳｒＯ、ＺｎＯ、ＣａＯ、Ｐ2Ｏ5、Ｌｉ2Ｏ、Ｎａ2Ｏなどを含有するセラミックス及びガラス類が例示される。ガラス類としては、ランタンガラス、バリウムガラス、ストロンチウムガラス、ソーダガラス、リチウムボロシリケートガラス、亜鉛ガラス、フルオロアルミノシリケートガラス、ホウ珪酸ガラス、バイオガラスが好適に用いられる。結晶石英、アルミナ、酸化チタン、酸化イットリウム、ジルコニア、硫酸バリウム、水酸化アルミニウム、フッ化イッテルビウムも好適に用いられる。
【００４７】
本発明の歯牙石灰化剤は、本発明の効果を阻害しない範囲で難溶性リン酸カルシウム粒子（Ａ）、リンを含まないカルシウム化合物（Ｂ）、水（Ｃ）、リン酸の金属塩（Ｄ）、フッ素化合物（Ｅ）、及びシリカ粒子（Ｆ）以外の成分を含有しても構わない。例えば、可溶性リン酸カルシウムも必要に応じて配合することができる。可溶性リン酸カルシウムの具体例としては、リン酸四カルシウム、無水リン酸二水素カルシウム、酸性ピロリン酸カルシウムが挙げられる。また他にも、増粘剤を配合することができる。増粘剤の具体例としては、カルボキシメチルセルロース、カルボキシメチルセルロースナトリウム、ヒドロキシプロピルセルロース、ヒドロキシプロピルメチルセルロース、ポリビニルアルコール、ポリエチレングリコール、ポリアクリル酸、ポリスチレンスルホン酸、ポリスチレンスルホン酸塩、ポリグルタミン酸、ポリグルタミン酸塩、ポリアスパラギン酸、ポリアスパラギン酸塩、ポリＬリジン、ポリＬリジン塩、セルロース以外のデンプン、アルギン酸、アルギン酸塩、カラジーナン、グアーガム、キタンサンガム、セルロースガム、ヒアルロン酸、ヒアルロン酸塩、ペクチン、ペクチン塩、キチン、キトサン等の多糖類、アルギン酸プロピレングリコールエステル等の酸性多糖類エステル、またコラーゲン、ゼラチン及びこれらの誘導体などのタンパク質類等の高分子などから選択される１つ又は２つ以上が挙げられるが、水への溶解性及び粘性の面からはカルボキシメチルセルロースナトリウム、ヒドロキシプロピルセルロース、ヒドロキシプロピルメチルセルロース、アルギン酸、アルギン酸塩、キトサン、ポリグルタミン酸、ポリグルタミン酸塩から選択される少なくとも１つが好ましい。増粘剤は、粉体に配合してもよいし液材に配合してもよく、また混合中のペーストに配合してもよい。
【００４８】
また、必要に応じて、グリセリン、エチレングリコール、プロピレングリコール、ジグリセリン等の多価アルコール、キシリトール、ソルビトール、エリスリトール等の糖アルコール、ポリエチレングリコール、ポリプロピレングリコール等のポリエーテル、アスパルテーム、アセスルファムカリウム、カンゾウ抽出液、サッカリン、サッカリンナトリウム等の人工甘味料などを加えてもよい。更に、薬理学的に許容できるあらゆる薬剤等を配合することができる。セチルピリジニウムクロリド等に代表される抗菌剤、消毒剤、抗癌剤、抗生物質、アクトシン、ＰＥＧ１などの血行改善薬、ｂＦＧＦ、ＰＤＧＦ、ＢＭＰなどの増殖因子、骨芽細胞、象牙芽細胞、さらに未分化な骨髄由来幹細胞、胚性幹（ＥＳ）細胞、線維芽細胞等の分化細胞を遺伝子導入により脱分化・作製した人工多能性幹（ｉＰＳ：ｉｎｄｕｃｅｄ  Ｐｌｕｒｉｐｏｔｅｎｔ  Ｓｔｅｍ）細胞ならびにこれらを分化させた細胞など硬組織形成を促進させる細胞などを配合させることができる。
【００４９】
本発明では、難溶性リン酸カルシウム粒子（Ａ）、リンを含まないカルシウム化合物（Ｂ）、及び水（Ｃ）を主成分とする液体又は水系ペーストを加えて混合することによってペースト状の歯牙石灰化剤を得ることができる。水（Ｃ）を含むこのペースト状の歯牙石灰化剤は、直ちにＨＡｐに転化する反応が起こり始めるため、医療現場で使用する直前に混合して調製することが好ましい。混合操作としては特に限定されず、手混合、スタティックミキサーを用いた混合等が好ましく採用される。
【００５０】
本発明において、歯牙石灰化剤を得る方法は特に限定されない。難溶性リン酸カルシウム粒子（Ａ）及びリンを含まないカルシウム化合物（Ｂ）を含む粉体又は非水系ペーストに、水（Ｃ）を主成分とする液体又は水系ペーストを加えて混合することによってペースト状の歯牙石灰化剤を得ることができる。難溶性リン酸カルシウム粒子（Ａ）を含む粉体又は非水系ペーストと、リンを含まないカルシウム化合物（Ｂ）を含む粉体又は非水系ペーストと、水（Ｃ）を主成分とする液体又は水系ペーストとを混合することによってもペースト状の歯牙石灰化剤を得ることができる。リンを含まないカルシウム化合物（Ｂ）を含む粉体又は非水系ペーストに、水（Ｃ）を主成分とし難溶性リン酸カルシウム粒子（Ａ）を含む液体又は水系ペーストとを混合することによってもペースト状の歯牙石灰化剤を得ることができる。難溶性リン酸カルシウム粒子（Ａ）を含む粉体又は非水系ペーストに、水（Ｃ）を主成分としリンを含まないカルシウム化合物（Ｂ）を含む液体又は水系ペーストとを混合することによってもペースト状の歯牙石灰化剤を得ることができる。水（Ｃ）を主成分とし難溶性リン酸カルシウム粒子（Ａ）を含む液体又は水系ペーストと、水（Ｃ）を主成分としリンを含まないカルシウム化合物（Ｂ）を含む液体又は水系ペーストとを混合することによってもペースト状の歯牙石灰化剤を得ることができる。
【００５１】
また、更にリン酸のアルカリ金属塩（Ｄ）を配合する場合の混合方法についても特に限定されない。難溶性リン酸カルシウム粒子（Ａ）、リンを含まないカルシウム化合物（Ｂ）及びリン酸のアルカリ金属塩（Ｄ）を含む粉体又は非水系ペーストに、水（Ｃ）を主成分とする液体又は水系ペーストを加えて混合することによってペースト状の歯牙石灰化剤を得ることができる。難溶性リン酸カルシウム粒子（Ａ）及びリンを含まないカルシウム化合物（Ｂ）を含む粉体又は非水系ペーストに、水（Ｃ）を主成分としリン酸のアルカリ金属塩（Ｄ）を含む液体又は水系ペーストを加えて混合することによってペースト状の歯牙石灰化剤を得ることができる。難溶性リン酸カルシウム粒子（Ａ）及びリン酸のアルカリ金属塩（Ｄ）を含む粉体又は非水系ペーストと、リンを含まないカルシウム化合物（Ｂ）を含む粉体又は非水系ペーストと、水（Ｃ）を主成分とする液体又は水系ペーストとを混合することによってもペースト状の歯牙石灰化剤を得ることができる。難溶性リン酸カルシウム粒子（Ａ）を含む粉体又は非水系ペーストと、リンを含まないカルシウム化合物（Ｂ）及びリン酸のアルカリ金属塩（Ｄ）を含む粉体又は非水系ペーストと、水（Ｃ）を主成分とする液体又は水系ペーストとを混合することによってもペースト状の歯牙石灰化剤を得ることができる。
【００５２】
難溶性リン酸カルシウム粒子（Ａ）を含む粉体又は非水系ペーストと、リンを含まないカルシウム化合物（Ｂ）を含む粉体又は非水系ペーストと、水（Ｃ）を主成分としリン酸のアルカリ金属塩（Ｄ）を含む液体又は水系ペーストとを混合することによってもペースト状の歯牙石灰化剤を得ることができる。リンを含まないカルシウム化合物（Ｂ）及びリン酸のアルカリ金属塩（Ｄ）を含む粉体又は非水系ペーストに、水（Ｃ）を主成分とし難溶性リン酸カルシウム粒子（Ａ）を含む液体又は水系ペーストとを混合することによってもペースト状の歯牙石灰化剤を得ることができる。リンを含まないカルシウム化合物（Ｂ）を含む粉体又は非水系ペーストに、水（Ｃ）を主成分とし、難溶性リン酸カルシウム粒子（Ａ）とリン酸のアルカリ金属塩（Ｄ）を含む液体又は水系ペーストとを混合することによってもペースト状の歯牙石灰化剤を得ることができる。難溶性リン酸カルシウム粒子（Ａ）及びリン酸のアルカリ金属塩（Ｄ）を含む粉体又は非水系ペーストに、水（Ｃ）を主成分としリンを含まないカルシウム化合物（Ｂ）を含む液体又は水系ペーストとを混合することによってもペースト状の歯牙石灰化剤を得ることができる。難溶性リン酸カルシウム粒子（Ａ）を含む粉体又は非水系ペーストに、水（Ｃ）を主成分とし、リンを含まないカルシウム化合物（Ｂ）及びリン酸のアルカリ金属塩（Ｄ）を含む液体又は水系ペーストとを混合することによってもペースト状の歯牙石灰化剤を得ることができる。
【００５３】
水（Ｃ）を主成分とし難溶性リン酸カルシウム粒子（Ａ）を含む液体又は水系ペーストと、水（Ｃ）を主成分としリンを含まないカルシウム化合物（Ｂ）を含む液体又は水系ペーストと、リン酸のアルカリ金属塩（Ｄ）を含む粉体又は非水系ペーストとを混合することによってもペースト状の歯牙石灰化剤を得ることができる。水（Ｃ）を主成分とし難溶性リン酸カルシウム粒子（Ａ）及びリン酸のアルカリ金属塩（Ｄ）を含む液体又は水系ペーストと、水（Ｃ）を主成分としリンを含まないカルシウム化合物（Ｂ）を含む液体又は水系ペーストとを混合することによってもペースト状の歯牙石灰化剤を得ることができる。水（Ｃ）を主成分とし難溶性リン酸カルシウム粒子（Ａ）を含む液体又は水系ペーストと、水（Ｃ）を主成分としリンを含まないカルシウム化合物（Ｂ）及びリン酸のアルカリ金属塩（Ｄ）を含む液体又は水系ペーストとを混合することによってもペースト状の歯牙石灰化剤を得ることができる。
【００５４】
ここで、良好な操作性及びより高い石灰化効果の観点から、難溶性リン酸カルシウム粒子（Ａ）及びリンを含まないカルシウム化合物（Ｂ）を含む粉体又は非水系ペーストに、水（Ｃ）を主成分とする液体又は水系ペーストを加えて混合することが好ましい。難溶性リン酸カルシウム粒子（Ａ）を含む粉体又は非水系ペーストに、水（Ｃ）を主成分としリンを含まないカルシウム化合物（Ｂ）を含む液体又は水系ペーストを加えて混合することが好ましい。リンを含まないカルシウム化合物（Ｂ）を含む粉体又は非水系ペーストに、水（Ｃ）を主成分とし難溶性リン酸カルシウム粒子（Ａ）を含む液体又は水系ペーストを加えて混合することが好ましい。また、水（Ｃ）を主成分とし難溶性リン酸カルシウム粒子（Ａ）を含む液体又は水系ペーストに、水（Ｃ）を主成分としリンを含まないカルシウム化合物（Ｂ）を含む液体又は水系ペーストを加えて混合することが好ましい。
【００５５】
これらの方法は、使用直前に混合して調製する際の操作が簡便である。非水系ペーストに使用される水以外の溶媒としては特に限定されず、例えば、グリセリン、エチレングリコール、プロピレングリコール、ジグリセリン等の多価アルコール、ポリエチレングリコール、ポリプロピレングリコール等のポリエーテルなどが例示される。また、上記説明した歯牙石灰化剤の製造方法において、リンを含まないカルシウム化合物（Ｂ）が粉体又は非水系ペーストに含まれる場合、リンを含まないカルシウム化合物（Ｂ）としては、水酸化カルシウム、酸化カルシウム、メタケイ酸カルシウム、ケイ酸二カルシウム、並びにケイ酸三カルシウムが好適に用いられる。
【００５６】
ここで、水（Ｃ）の存在下では、難溶性リン酸カルシウム粒子（Ａ）及びリンを含まないカルシウム化合物（Ｂ）を含有する歯牙石灰化剤が速やかにＨＡｐに転化する反応が起こるため、難溶性リン酸カルシウム粒子（Ａ）及びリンを含まないカルシウム化合物（Ｂ）と、水（Ｃ）を主成分とする液体又は水系ペーストとを予め混合して保存しておくことができない。難溶性リン酸カルシウム粒子（Ａ）及びリンを含まないカルシウム化合物（Ｂ）を含む粉体又は非水系ペーストと、水（Ｃ）を主成分とする液体又は水系ペーストとからなる歯牙石灰化剤キットであることが本発明の実施態様の一つである。難溶性リン酸カルシウム粒子（Ａ）を含む粉体又は非水系ペーストと、リンを含まないカルシウム化合物（Ｂ）を含む粉体又は非水系ペーストと、水（Ｃ）を主成分とする液体又は水系ペーストとからなる歯牙石灰化剤キットであることが本発明の実施態様の一つである。難溶性リン酸カルシウム粒子（Ａ）を含む粉体又は非水系ペーストと、水（Ｃ）を主成分としリンを含まないカルシウム化合物（Ｂ）を含む液体又は水系ペーストとからなる歯牙石灰化剤キットであることが本発明の実施態様の一つである。水（Ｃ）を主成分とし難溶性リン酸カルシウム粒子（Ａ）を含む液体又は水系ペーストと、水（Ｃ）を主成分としリンを含まないカルシウム化合物（Ｂ）を含む液体又は水系ペーストとからなる歯牙石灰化剤キットであることが本発明の実施態様の一つである。リンを含まないカルシウム化合物（Ｂ）を含む粉体又は非水系ペーストと、水（Ｃ）を主成分とし難溶性リン酸カルシウム粒子（Ａ）を含む液体又は水系ペーストとからなる歯牙石灰化剤キットであることが本発明の実施態様の一つである。
【００５７】
本発明の歯牙石灰化剤において、リン酸のアルカリ金属塩（Ｄ）を含有する場合、難溶性リン酸カルシウム粒子（Ａ）、リンを含まないカルシウム化合物（Ｂ）、及びリン酸のアルカリ金属塩（Ｄ）を含む粉体又は非水系ペーストと、水（Ｃ）を主成分とする液体又は水系ペーストとからなる歯牙石灰化剤キットであることが本発明の実施態様の一つである。難溶性リン酸カルシウム粒子（Ａ）及びリン酸のアルカリ金属塩（Ｄ）を含む粉体又は非水系ペーストと、リンを含まないカルシウム化合物（Ｂ）を含む粉体又は非水系ペーストと、水（Ｃ）を主成分とする液体又は水系ペーストとからなる歯牙石灰化剤キットであることが本発明の実施態様の一つである。難溶性リン酸カルシウム粒子（Ａ）を含む粉体又は非水系ペーストと、リンを含まないカルシウム化合物（Ｂ）及びリン酸のアルカリ金属塩（Ｄ）を含む粉体又は非水系ペーストと、水（Ｃ）を主成分とする液体又は水系ペーストとからなる歯牙石灰化剤キットであることが本発明の実施態様の一つである。難溶性リン酸カルシウム粒子（Ａ）及びリン酸のアルカリ金属塩（Ｄ）を含む粉体又は非水系ペーストと、水（Ｃ）を主成分としリンを含まないカルシウム化合物（Ｂ）を含む液体又は水系ペーストとからなる歯牙石灰化剤キットであることが本発明の実施態様の一つである。水（Ｃ）を主成分とし難溶性リン酸カルシウム粒子（Ａ）を含む液体又は水系ペーストと、水（Ｃ）を主成分としリンを含まないカルシウム化合物（Ｂ）を含む液体又は水系ペーストと、リン酸のアルカリ金属塩（Ｄ）を含む粉体又は非水系ペーストとからなる歯牙石灰化剤キットであることが本発明の実施態様の一つである。リンを含まないカルシウム化合物（Ｂ）及びリン酸のアルカリ金属塩（Ｄ）を含む粉体又は非水系ペーストと、水（Ｃ）を主成分とし難溶性リン酸カルシウム粒子（Ａ）を含む液体又は水系ペーストとからなる歯牙石灰化剤キットであることが本発明の実施態様の一つである。
【００５８】
これらの方法は、使用直前に混合して調製する際の操作が簡便である利点も有する。非水系ペーストに使用される水（Ｃ）以外の溶媒としては特に限定されず、例えば、グリセリン、エチレングリコール、プロピレングリコール、ジグリセリン等の多価アルコール、ポリエチレングリコール、ポリプロピレングリコール等のポリエーテルなどが例示される。また、上記説明した歯牙石灰化剤キットにおいて、リンを含まないカルシウム化合物（Ｂ）が粉体又は非水系ペーストに含まれる場合、リンを含まないカルシウム化合物（Ｂ）としては、水酸化カルシウム、酸化カルシウム、メタケイ酸カルシウム、ケイ酸二カルシウム、並びにケイ酸三カルシウムが好適に用いられる。こうして用いられる本発明の歯牙石灰化剤は、エナメル質表面に対する石灰化硬化が高く、エナメル質石灰化剤であることが、本発明の好適な実施態様である。
【００５９】
本発明では、粉体及び／又は非水系ペーストと、液体及び／又は水系ペーストを混合し、歯牙石灰化剤を得ることができる。粉体及び／又は非水系ペーストと、液体及び／又は水系ペーストの混合比（Ｐ／Ｌ）は、０．５〜３が好ましい。Ｐ／Ｌ比が、０．５未満の場合、粉体成分の含有量が少なくなり、ＨＡｐの析出が阻害されて石灰化効果が得られないおそれがある。Ｐ／Ｌ比が、０．６以上であることがより好ましく、０．８以上であることがさらに好ましい。一方、Ｐ／Ｌ比が３を超える場合、液体成分が少なすぎるため、組成物を充分ペースト化できなくなるため、操作性が悪くなるおそれがある。また、ＨＡｐの析出が阻害されて石灰化効果が得られないおそれがある。２．２以下であることがより好ましく、２以下であることがさらに好ましい。難溶性リン酸カルシウム粒子（Ａ）は、液体や水系ペーストに配合されても、ほとんど溶解せず粉体として存在するため、難溶性リン酸カルシウム粒子（Ａ）は、常に粉体（Ｐ）として算出する。
【００６０】
本発明の歯牙石灰化剤は、歯面処理材、歯磨材、又はチューイングガムの各種用途に好ましく用いられる。すなわち、本発明の好適な実施態様は、歯牙石灰化剤をからなる歯面処理材、歯牙石灰化剤を含有する歯磨材である。水（Ｃ）の存在下では、難溶性リン酸カルシウム粒子（Ａ）及びリンを含まないカルシウム化合物（Ｂ）からなる歯牙石灰化剤が速やかにＨＡｐに転化する反応が起こるため、歯磨材やチューイングガムなどのように使用時に適宜水分が供給されるような態様であってもよいが、水を一定量配合することでエナメル質表面を効率的に石灰化できる点から、歯面処理材などのように使用直前に液材と適宜混合するような態様であることが好ましい。したがって、歯牙石灰化剤からなる歯面処理材が本発明のより好適な実施態様である。
【００６１】
本発明の歯牙石灰化剤は、歯牙表面に塗布した時には、緩く硬化しその場に留まる必要があるが、石灰化後は、容易に除去される必要がある。歯牙石灰化剤の速硬性が高くなりすぎると、歯牙石灰化剤が歯牙表面に強固に固着し、除去できなくなり、スケーラー等で落とさなければならなくなる。歯牙表面への歯牙石灰化剤の固着を放置すると、歯牙表面に歯垢が付着し易くなり、う触の原因となる恐れがある。固着した歯牙石灰化剤は、スケーラー等で除去することができるが、チェアタイムが増加し、好ましくない。本発明の歯牙石灰化剤は、石灰化後、水を含ませた綿球等で、擦り洗いを行うと、除去できる程度の硬化性であることが好ましい。
【実施例】
【００６２】
以下、実施例を用いて本発明を更に具体的に説明する。本実施例において難溶性リン酸カルシウム粒子（Ａ）、リンを含まないカルシウム化合物（Ｂ）及びリン酸のアルカリ金属塩（Ｄ）粒子、の平均粒径は、レーザー回折式粒度分布測定装置（株式会社島津製作所製「ＳＡＬＤ−２１００型」）を用いて測定し、測定の結果から算出されるメディアン径を平均粒径とした。
【００６３】
［石灰化用牛歯の調製］
健全牛歯切歯の頬側中央を＃８０，＃１０００研磨紙を用いて回転研磨機により研磨し、エナメル質を露出させた。この牛歯研磨面をさらにラッピングフィルム（＃１２００，＃３０００，＃８０００，住友スリーエム社製）を用いて研磨し、平滑とした。この研磨エナメル質部分に歯に対して縦軸方向及び横軸方向に各７ｍｍ試験部分の窓を残し（以下、「エナメル質窓」と称する）、周りをマニキュアでマスキングし、１時間風乾した。この牛歯を、Ｒｅｙｎｏｌｄｓら（Ｅ．Ｃ.  Ｒｅｙｎｏｌｄｓ，  Ｊ．  Ｄｅｎｔ．  Ｒｅｓ．，  ７６（９），  １５８７−１５９５．）の手法に準じて人工脱灰液（０．１ｍｏｌ／Ｌ乳酸、０．５ｇ／Ｌヒドロキシアパタイト、２０ｇ／Ｌポリアクリル酸（Ｍｗ:２５０ｋＤａ）、ＮａＯＨ適量、ｐＨ４．８）中に５日間浸漬して脱灰を行った。人工脱灰液は毎日交換した。脱灰エナメル質窓の半分をマニキュアでマスキングし、１時間風乾することで石灰化に用いる牛歯を調製した。
【００６４】
［擬似唾液の調製］
塩化ナトリウム(８.７７ｇ、１５０ｍｍｏｌ)、リン酸二水素一カリウム(１２２ｍｇ、０.９ｍｍｏｌ)、塩化カルシウム(１６６ｍｇ、１.５ｍｍｏｌ)、Ｈｅｐｅｓ(４.７７ｇ、２０ｍｍｏｌ)をそれぞれ秤量皿に量り取り、約８００ｍlの蒸留水を入れた２０００ｍlビーカーに攪拌下に順次加えた。溶質が完全に溶解したことを確認した後、この溶液の酸性度をｐＨメータ（Ｆ５５、堀場製作所）で測定しながら、１０％水酸化ナトリウム水溶液を滴下し、ｐＨ７.０とした。次にこの溶液を１０００ｍlメスフラスコに加えてメスアップし、擬似唾液１０００ｍlを得た。
【００６５】
［短時間接触石灰化試験］
上記で調製した石灰化用牛歯を蒸留水に浸漬し、３０分間静置した後、エナメル質窓に対してペースト状の歯牙石灰化剤を塗布し、３７℃、１００％ＲＨ条件下で３分間インキュベートし、石灰化を行った。その後、歯牙石灰化剤を蒸留水で洗い流した後、擬似唾液中３７℃で保存した。歯牙石灰化剤塗布は１日毎に実施し、連続して２０回実施した。歯牙石灰化剤の塗布・除去作業時間以外は常時擬似唾液中に浸漬した。また、擬似唾液は毎日交換した（ｎ＝５）。
【００６６】
［長時間接触石灰化試験］
上記で調製した石灰化用牛歯を蒸留水に浸漬し、３０分間静置した後、エナメル質窓に対してペースト状の歯牙石灰化剤を塗布し、３７℃、１００％ＲＨ条件下で１５分間インキュベートし、石灰化を行った。その後、歯牙石灰化剤を蒸留水で洗い流した後、擬似唾液中３７℃で保存した。歯牙石灰化剤塗布は１日毎に実施し、連続して１０回実施した。歯牙石灰化剤の塗布・除去作業時間以外は常時擬似唾液中に浸漬した。また、擬似唾液は毎日交換した（ｎ＝５）。
【００６７】
［形態学的評価］
（１）エポキシ樹脂の調製
エポキシ樹脂の調製はＬｕｆｔ法に準じて行い、エポキシ樹脂、硬化剤を均一に混合した後、加速剤を添加する方法を用いた。１００ｍｌディスポカップに、ルベアック８１２（エポキシ樹脂、ナカライテスク株式会社製）４１ｍｌ、ルベアックＭＮＡ（硬化剤、ナカライテスク株式会社製）３１ｍｌ、ルベアックＤＤＳＡ（硬化剤、ナカライテスク株式会社製）１０ｍｌをそれぞれディスポシリンジを用いて量り取りディスポカップに加え、１０分間攪拌した。これにディスポシリンジで量り取ったルベアックＤＭＰ−３０（加速剤、ナカライテスク株式会社製）１．２ｍｌを攪拌しながら徐々に滴下し、添加後さらに１０分間攪拌することで調製した。
【００６８】
（２）ＣＭＲ撮影用サンプルの作製
擬似唾液から石灰化牛歯を取り出し、水洗した後、バイアル中の７０％エタノール水溶液中に浸漬した。浸漬後、直ちにバイアルをデシケータ内に移し、１０分間減圧条件下に置いた。この後、バイアルをデシケータから取り出し、低速攪拌機（ＴＲ−１１８，ＡＳ−ＯＮＥ社製）に取り付け、約４ｒｐｍの回転速度で１時間攪拌した。同様の操作を、８０％エタノール水溶液、９０％エタノール水溶液、９９％エタノール水溶液、１００％エタノール（２回）を用いて行い、２回目の１００％エタノールにはそのまま１晩浸漬した。翌日、プロピレンオキサイドとエタノールの１:１混合溶媒、プロピレンオキサイド１００％（２回）についても順次同様の作業を行い、２回目のプロピレンオキサイドにそのまま１晩浸漬した。さらに、エポキシ樹脂：プロピレンオキサイド＝１:１混合溶液、エポキシ樹脂：プロピレンオキサイド＝４:１混合溶液、エポキシ樹脂１００％（２回）についても同様の作業を行った。これらについては浸漬時間を２時間とした。最後にエポキシ樹脂を入れたポリ容器に牛歯サンプルを入れ、４５℃にて１日間、６０℃にて２日間硬化反応を行った。硬化終了後、ポリエチレン製容器とともに精密低速切断機（ＢＵＥＨＬＥＲ、ＩＳＯＭＥＴ１０００）により脱灰面・石灰化面に対して垂直方向に切断し、試験部分の断面を含む厚さ約１ｍｍの切片を得た。この切片をラッピングフィルム（＃１２００，＃３０００，＃８０００，住友スリーエム社製）を用いて研磨し、切片厚さを８０〜１００μｍとすることでＣＭＲ（Ｃｏｎｔａｃｔ  Ｍｉｃｒｏ  Ｒａｄｉｏｇｒａｐｈｙ；軟Ｘ線顕微鏡像）撮影用サンプルとした（ｎ＝５）。
【００６９】
（３）ＣＭＲ撮影
ＣＭＲ撮影およびフィルム現像はすべて暗室中において行った。ＣＭＲ撮影には、ＣＭＲ−２(ソフテックス株式会社製)を使用した。上記で得たＣＭＲ撮影用サンプルを専用ガラス感板（ＨＩＧＨ  ＰＲＥＣＩＳＩＯＮ  ＰＨＯＴＯＰＬＡＴＥ，コニカミノルタ製）上に密着させた状態で置き、管電圧１５ｋＶ、管電流２．６ｍＡ、Ｘ線照射時間３０分の条件で各サンプルの軟Ｘ線透過像を撮影した。現像は現像液（ハイレンドール,富士フィルムメディカル社製）、定着液（ハイレンフィックス,富士フィルムメディカル社製）を用い、現像液に５分間浸漬した後３０秒間水洗し、定着液に５分間浸漬した後１分間水洗、乾燥させ、軟Ｘ線写真フィルムを得た。得られた軟Ｘ線写真の透過像を光学顕微鏡（ＥＣＲＩＰＳＥ  ８０ｉ，Ｎｉｋｏｎ社製）で対物レンズ４０倍にて観察し、透過像を光学顕微鏡に接続したＣＣＤカメラ（ＤＳ−Ｒｉ１，Ｎｉｋｏｎ社製）を用いて写真画像データとして得た。得られた画像を画像解析コンピュータソフトＳｃｉｏｎ  Ｉｍａｇｅβ４．０３（Ｓｃｉｏｎ社製）を用いて解析した。脱灰部分と石灰化部分のフィルム濃度（グレイ値）をエナメル表層から一定深さ位置（約３０μｍ）で測定し、脱灰部分のフィルム濃度を０％、エナメル質表面から更に深部の未脱灰部分のフィルム濃度を１００％としたときの換算値（％）により石灰化率を算出した。実施例１の歯牙石灰化剤により石灰化した脱灰エナメル質の短時間接触石灰化率は６９％であり、長時間接触石灰化率は５８％であった。
【００７０】
（４）操作性
歯牙石灰化剤を、練和紙（８５×１１５ｍｍ）上で歯科用練和棒にて２０秒間混合し、そのペースト性状について塗布操作のしやすさの観点から、以下の評価基準に従って、操作性を評価した。
【００７１】
［操作性の評価基準］
Ａ：ペーストは滑らかで、歯科用練和棒でペーストを練和紙中央に集めた際、まとまりやすい。練和棒の形が残らない。
Ｂ：ペーストは滑らかではあるが、粉が少し残って見える。ペーストを練和紙中央に集めた際、まとまりやすい。練和棒の形が残らない。
Ｃ：流動性の高いペーストであり、ペーストを練和紙中央に集めた際、少し流れるがまとまる。練和棒の形は残らない。
Ｄ：粉っぽく、ボソボソしてまとまらず、練ることができない。
Ｅ：液状で練和紙上を流れてしまい、まとめることができない。
なお、Ａ、Ｂ、Ｃが実使用レベルである。
【００７２】
（５）除去性
石灰化用牛歯に歯牙石灰化剤を塗布し、３７℃、１００％ＲＨ条件下で１５分間インキュベートし、石灰化を行った後、蒸留水で湿らせた綿球（リッチモンド社製  コットンペリット＃３）で、歯牙表面を擦り洗いした。歯牙石灰化剤の除去性を、以下の評価基準に従って、目視により評価した。
【００７３】
［除去性の評価基準］
ａ：歯牙表面への歯牙石灰化剤の残存を認めない。
ｂ：歯牙表面に若干歯牙石灰化剤が残存する。
ｃ：歯牙石灰化剤が歯牙に強固に固着し、除去することができない。
【００７４】
［難溶性リン酸カルシウム粒子(Ａ)］
ＤＣＰＡ：１０．３μｍ  無水リン酸一水素カルシウム〔ＣａＨＰＯ４〕  和光純薬工業株式会社製
ＤＣＰＤ：５．１μｍ  リン酸一水素カルシウム２水和物〔ＣａＨＰＯ４・２Ｈ２Ｏ〕  太平化学産業株式会社製
β-ＴＣＰ：１．０μｍ  β−リン酸三カルシウム〔β−Ｃａ３（ＰＯ４）２〕  太平化学産業株式会社製
ＯＣＰ：４．８μｍ  リン酸八カルシウム５水和物〔Ｃａ８Ｈ２（ＰＯ４）６・５Ｈ２Ｏ〕
ピロリン酸Ｃａ：１５．０μｍ  ピロリン酸カルシウム〔Ｃａ２Ｐ２Ｏ７〕  太平化学産業株式会社製
［リンを含まないカルシウム化合物（Ｂ）］
Ｃａ（ＯＨ）２：１４．５μｍ  水酸化カルシウム  河合石灰工業株式会社製
ＣａＯ：１０．０μｍ  酸化カルシウム  和光純薬工業株式会社製
Ｃａ（ＮＯ３）２：硝酸カルシウム  和光純薬工業株式会社製
ＣａＣｌ２：塩化カルシウム  和光純薬工業株式会社製
ＣａＳｉＯ３：メタケイ酸カルシウム  和光純薬工業社製
［リン酸のアルカリ金属塩（Ｄ）］
Ｎａ２ＨＰＯ４：リン酸一水素二ナトリウム  和光純薬工業株式会社製
ＮａＨ２ＰＯ４：リン酸二水素一ナトリウム  和光純薬工業株式会社製
［フッ素化合物（Ｅ）］
ＮａＦ：フッ化ナトリウム  和光純薬工業株式会社製
ＭＦＰ：モノフルオロリン酸ナトリウム  和光純薬工業株式会社製
［シリカ粒子（Ｆ）］
Ａｒ１３０：「アエロジル１３０（商品名）」日本アエロジル社製
［その他］
ＨＡｐ：２．５μｍ  ヒドロキシアパタイト（ＨＡＰ−２００）  太平化学産業株式会社製
ＭＣＰＡ：７．０μｍ  無水リン酸二水素カルシウム  太平化学産業株式会社製
【００７５】
［各粉体の調製］
ＤＣＰＡ：平均粒径１．１μｍの調製
ＤＣＰＡ：平均粒径１．１μｍは、ＤＣＰＡ：１０．３μｍ  ５０ｇ、９５％エタノール（和光純薬工業株式会社製「Ｅｔｈａｎｏｌ（９５）」）２４０ｇ、及び直径が１０ｍｍのジルコニアボール４８０ｇを１０００ｍｌのアルミナ製粉砕ポット（株式会社ニッカトー製「ＨＤ−Ｂ−１０４  ポットミル」）中に加え、１５００ｒｐｍの回転速度で１５時間湿式振動粉砕を行うことで得られたスラリーを、ロータリーエバポレータでエタノールを留去した後、６０℃で６時間乾燥させることで得た。０．７μｍ、ならびに５．０μｍのＤＣＰＡは、上記方法と同様にし、粉砕時間をそれぞれ、３０時間、並びに７時間とすることにより得た。
【００７６】
ＤＣＰＡ：平均粒径０．１μｍの調製
ナノレベルの粒径（０．１μｍ）を持つ難溶性リン酸カルシウム粒子（Ａ）は、Ｈ．Ｈ．Ｋ．Ｘｕ（Ｈ．Ｈ．Ｋ．Ｘｕ  ｅｔ  ａｌ．、“Ｎａｎｏ  ＤＣＰＡ-Ｗｈｉｓｋｅｒ  Ｃｏｍｐｏｓｉｔｅｓ  ｗｉｔｈ  Ｈｉｇｈ  Ｓｔｒｅｎｇｔｈ  Ａｎｄ  Ｃａ  Ａｎｄ  ＰＯ４  Ｒｅｌｅａｓｅ"Ｊ．Ｄｅｎｔ．Ｒｅｓ．８５（８）：７２２-７２７、２００６．）らの方法を用いて調製した。ＤＣＰＡ：１０．３μｍ  １．０８８ｇを、１６ｍｍｏｌ/Ｌ酢酸水溶液に溶解した溶液を作製した。この溶液をスプレードライヤー（ＰＮＲ  Ａｍｅｒｉｃａ、Ｐｏｕｇｈｋｅｅｐｓｉｅ、ＮＹ、ＵＳＡ）を用いてスプレードライすることによって得た。
【００７７】
ＤＣＰＤ：平均粒径１．１μｍの調製
ＤＣＰＤ：５．１μｍ５０ｇ、９５％エタノール（和光純薬工業株式会社製「Ｅｔｈａｎｏｌ（９５）」）２４０ｇ、及び直径が１０ｍｍのジルコニアボール４８０ｇを１０００ｍｌのアルミナ製粉砕ポット（株式会社ニッカトー製「ＨＤ−Ｂ−１０４  ポットミル」）中に加え、１５００ｒｐｍの回転速度で１０時間湿式振動粉砕を行うことで得られたスラリーを、ロータリーエバポレータでエタノールを留去した後、６０℃で６時間乾燥させることで得た。
【００７８】
ＯＣＰ：１．５μｍの調製
酢酸カルシウム（和光純薬工業株式会社製）の０．０４Ｍ水溶液を２５０ｍｌ、０．０４Ｍ  ＮａＨ２ＰＯ４水溶液２５０ｍｌを調製した。６７．５℃の０．０４Ｍ  ＮａＨ２ＰＯ４水溶液を４００ｒｐｍでマグネチックスターラーで撹拌しながら、０．０４Ｍ酢酸カルシウム水溶液を２５０ｍｌ／時間で滴下し、ＯＣＰの結晶を得た。得られた結晶を、６０℃で１０時間真空乾燥後、約５００μｍの結晶を得た。上記で得たＯＣＰ  ５０ｇ、９９．５％エタノール（和光純薬工業株式会社製「Ｅｔｈａｎｏｌ，Ｄｅｈｙｄｒａｔｅｄ（９９．５）」）２４０ｇ、及び直径が１０ｍｍのジルコニアボール４８０ｇを１０００ｍｌのアルミナ製粉砕ポット（株式会社ニッカトー製「ＨＤ−Ｂ−１０４  ポットミル」）中に加え、１５００ｒｐｍの回転速度で１０時間湿式振動粉砕を行うことで得られたスラリーを、ロータリーエバポレータでエタノールを留去した後、６０℃で６時間真空乾燥することで、ＯＣＰ：４．８μｍを得た。
【００７９】
ピロリン酸Ｃａ：０．９μｍの調製
ピロリン酸Ｃａ：平均粒径０．９μｍは、ピロリン酸Ｃａ：１５．０μｍ  ５０ｇ、９９．５％エタノール（和光純薬工業株式会社製「Ｅｔｈａｎｏｌ，Ｄｅｈｙｄｒａｔｅｄ（９９．５）」）２４０ｇ、及び直径が１０ｍｍのジルコニアボール４８０ｇを１０００ｍｌのアルミナ製粉砕ポット（株式会社ニッカトー製「ＨＤ−Ｂ−１０４  ポットミル」）中に加え、１５００ｒｐｍの回転速度で１５時間湿式振動粉砕を行うことで得られたスラリーを、ロータリーエバポレータでエタノールを留去した後、６０℃で６時間真空乾燥することで得た。
【００８０】
Ｃａ（ＯＨ）２：平均粒径１．２μｍの調製
Ｃａ（ＯＨ）２：平均粒径１．２μｍは、Ｃａ（ＯＨ）２：１４．５μｍ  ５０ｇ、９９．５％エタノール（和光純薬工業株式会社製「Ｅｔｈａｎｏｌ，Ｄｅｈｙｄｒａｔｅｄ（９９．５）」）２４０ｇ、及び直径が１０ｍｍのジルコニアボール４８０ｇを１０００ｍｌのアルミナ製粉砕ポット（株式会社ニッカトー製「ＨＤ−Ｂ−１０４  ポットミル」）中に加え、１５００ｒｐｍの回転速度で１５時間湿式振動粉砕を行うことで得られたスラリーを、ロータリーエバポレータでエタノールを留去した後、６０℃で６時間乾燥させることで得た。平均粒径０．１μｍ、０．６μｍ、５．０μｍ、並びに１０．０μｍのＣａ（ＯＨ）２は、上記方法と同様にし、粉砕時間をそれぞれ、３０時間、２０時間、７時間、並びに４時間とすることにより得た。
【００８１】
ＣａＯ：２．０μｍの調製
ＣａＯ：平均粒径２．０μｍは、ＣａＯ：１０．０μｍ  ５０ｇ、９９．５％エタノール（和光純薬工業株式会社製「Ｅｔｈａｎｏｌ，Ｄｅｈｙｄｒａｔｅｄ（９９．５）」）２４０ｇ、及び直径が１０ｍｍのジルコニアボール４８０ｇを１０００ｍｌのアルミナ製粉砕ポット（株式会社ニッカトー製「ＨＤ−Ｂ−１０４  ポットミル」）中に加え、１５００ｒｐｍの回転速度で１７時間湿式振動粉砕を行うことで得られたスラリーを、ロータリーエバポレータでエタノールを留去した後、６０℃で６時間真空乾燥することで得た。
【００８２】
Ｃａ（ＮＯ３）２：１．１μｍの調製
Ｃａ（ＮＯ３）２：平均粒径５．０μｍは、Ｃａ（ＮＯ３）２  ５０ｇ、９９．５％エタノール（和光純薬工業株式会社製「Ｅｔｈａｎｏｌ，Ｄｅｈｙｄｒａｔｅｄ（９９．５）」）２４０ｇ、及び直径が１０ｍｍのジルコニアボール４８０ｇを１０００ｍｌのアルミナ製粉砕ポット（株式会社ニッカトー製「ＨＤ−Ｂ−１０４  ポットミル」）中に加え、１５００ｒｐｍの回転速度で１６時間湿式振動粉砕を行うことで得られたスラリーを、ロータリーエバポレータでエタノールを留去した後、６０℃で６時間真空乾燥することで得た。
【００８３】
ＣａＣｌ２：１．０μｍの調製
ＣａＣｌ２：平均粒径１．０μｍは、ＣａＣｌ２  ５０ｇ、９９．５％エタノール（和光純薬工業株式会社製「Ｅｔｈａｎｏｌ，Ｄｅｈｙｄｒａｔｅｄ（９９．５）」）２４０ｇ、及び直径が１０ｍｍのジルコニアボール４８０ｇを１０００ｍｌのアルミナ製粉砕ポット（株式会社ニッカトー製「ＨＤ−Ｂ−１０４  ポットミル」）中に加え、１５００ｒｐｍの回転速度で１６時間湿式振動粉砕を行うことで得られたスラリーを、ロータリーエバポレータでエタノールを留去した後、６０℃で６時間真空乾燥することで得た。
【００８４】
ＣａＳｉＯ３：５．０μｍの調製
ＣａＳｉＯ３：平均粒径５．０μｍは、ＣａＳｉＯ３  ５０ｇ、９９．５％エタノール（和光純薬工業株式会社製「Ｅｔｈａｎｏｌ，Ｄｅｈｙｄｒａｔｅｄ（９９．５）」）２４０ｇ、及び直径が１０ｍｍのジルコニアボール４８０ｇを１０００ｍｌのアルミナ製粉砕ポット（株式会社ニッカトー製「ＨＤ−Ｂ−１０４  ポットミル」）中に加え、１５００ｒｐｍの回転速度で１５時間湿式振動粉砕を行うことで得られたスラリーを、ロータリーエバポレータでエタノールを留去した後、６０℃で６時間真空乾燥することで得た。
【００８５】
Ｎａ２ＨＰＯ４：４．６μｍの調製
Ｎａ２ＨＰＯ４：平均粒径４．６μｍは、ナノジェットマイザー（ＮＪ−１００型  アイシンナノテクノロジーズ社製））で、粉砕圧力条件を原料供給圧：０．７ＭＰａ／粉砕圧：０．７ＭＰａ、処理量条件を８ｋｇ／ｈｒとし、1回処理することにより得た。
【００８６】
Ｎａ２ＨＰＯ４：９．７μｍの調製
Ｎａ２ＨＰＯ４：平均粒径９．７μｍは、Ｎａ２ＨＰＯ４をナノジェットマイザー（ＮＪ−１００型  アイシンナノテクノロジー社製）で、粉砕圧力条件を原料供給圧：０．３ＭＰａ／粉砕圧：０．３ＭＰａ、処理量条件を８ｋｇ／ｈｒとし、1回処理することにより得た。
【００８７】
Ｎａ２ＨＰＯ４：１９．７μｍの調製
Ｎａ２ＨＰＯ４：平均粒径１９．７μｍは、Ｎａ２ＨＰＯ４をナノジェットマイザー（ＮＪ−１００型  アイシンナノテクノロジー社製）で、粉砕圧力条件を原料供給圧：０．２ＭＰａ／粉砕圧：０．１ＭＰａ、処理量条件を２０ｋｇ／ｈｒとし、1回処理することにより得た。
【００８８】
Ｎａ２ＨＰＯ４：１．４５μｍの調製
Ｎａ２ＨＰＯ４：平均粒径１．４５μｍは、Ｎａ２ＨＰＯ４をナノジェットマイザー（ＮＪ−１００型  アイシンナノテクノロジー社製）で、粉砕圧力条件を原料供給圧：１．３ＭＰａ／粉砕圧：１．３ＭＰａ、処理量条件を１ｋｇ／ｈｒとし、４回処理することにより得た。
【００８９】
Ｎａ２ＨＰＯ４：３．３μｍの調製
Ｎａ２ＨＰＯ４：平均粒径３．３μｍは、Ｎａ２ＨＰＯ４をナノジェットマイザー（ＮＪ−１００型  アイシンナノテクノロジー社製）で、粉砕圧力条件を原料供給圧：１．３ＭＰａ／粉砕圧：１．３ＭＰａ、処理量条件を４ｋｇ／ｈｒとし、１回処理することにより得た。
【００９０】
ＮａＨ２ＰＯ４：４．８μｍの調製
ＮａＨ２ＰＯ４：平均粒径４．８μｍは、ＮａＨ２ＰＯ４をナノジェットマイザー（ＮＪ−１００型  アイシンナノテクノロジー社製）で、粉砕圧力条件を原料供給圧：０．７ＭＰａ／粉砕圧：０．７ＭＰａ、処理量条件を８ｋｇ／ｈｒとし、1回処理することにより得た。
【００９１】
［歯牙石灰化剤の調製］
（１）歯牙石灰化剤用粉体の調製
表１及び表２に示す組成で秤量した各粉体成分を高速回転ミル（アズワン株式会社「ＳＭ−１」）中に加え、１０００ｒｐｍの回転速度で３分間混合することで歯牙石灰化剤の粉体を調製した。混合の必要ない粉体は、そのまま歯牙石灰化剤の粉体として使用した。
【００９２】
（２）歯牙石灰化剤用液材の調製
表１及び表２に示す組成で秤量した各液材成分を蒸留水に溶解させることで歯牙石灰化剤用の液材を得た。液材成分を含有しない組成の場合は、蒸留水をそのまま歯牙石灰化剤用の液材として使用した。
【００９３】
（３）歯牙石灰化剤の調製
表１及び表２に示す組成の上記（１）で得た粉体と、上記(２)で得た液材を加え混合することで歯牙石灰化剤を調製した。
【００９４】
実施例１〜４４
上記（１）〜（３）の手順で歯牙石灰化剤を調製し、短時間、並びに長時間接触石灰化試験を行った。また、操作性の評価試験を行った。得られた評価結果を表１及び表２にまとめて示す。
【００９５】
比較例１〜７
上記（１）〜（３）の手順で歯牙石灰化剤を調製し、短時間、並びに長時間接触石灰化試験を行った。得られた評価結果を表３にまとめて示す。
【００９６】
実施例４５
ＤＣＰＡ：０．７μｍ  ２０．５ｇ、Ｃａ（ＯＨ）２：１．２μｍ  ０．５ｇ、Ｎａ２ＨＰＯ４：４．６μｍ  ４ｇ、ＮａＦ  ０．２２ｇ、Ａｒ１３０  ０．５ｇ、グリセリン（和光純薬工業株式会社製）１３．７８ｇを混合し、非水系ペーストを調製した。ＤＣＰＡ：０．７μｍ  ２０．０ｇ、サッカリン酸ナトリウム（和光純薬工業株式会社製）０．５ｇ、ポリエチレングリコール（マクロゴール４００、三洋化成工業株式会社製）３ｇ、グリセリン５ｇ、プロピレングリコール（和光純薬工業株式会社製）５ｇ、セチルピリジニウムクロリド１水和物（和光純薬工業株式会社製）０．０５ｇ、Ａｒ１３０  ３．５ｇ、蒸留水２３．４５ｇを混合し、水系ペーストを調製した。上記で作製した非水系ペースト３９．５ｇと水系ペースト６０．５ｇを加え混合することで歯牙石灰化剤を調製した。実施例１と同様にして、短時間、並びに長時間接触石灰化試験を行った。また、操作性の評価試験を行った。得られた評価結果を表４にまとめて示す。
【００９７】
実施例４６〜４８
実施例４５と同様にして歯牙石灰化剤を調製し、短時間、並びに長時間接触石灰化試験を行った。また、操作性の評価試験を行った。得られた評価結果を表４にまとめて示す。
【００９８】
実施例４９
ＤＣＰＡ：１．１μｍ  ４０．５ｇ、Ｎａ２ＨＰＯ４：４．６μｍ  ４ｇ、ＮａＦ  ０．２２ｇ、Ａｒ１３０  ０．５ｇ、グリセリン（和光純薬工業株式会社製）１３．７８ｇ、蒸留水２３．０ｇを混合し、水系ペースト１を調製した。Ｃａ（ＯＨ）２：５．２μｍ  ０．５ｇ、サッカリン酸ナトリウム（和光純薬工業株式会社製）０．５ｇ、ポリエチレングリコール（マクロゴール４００、三洋化成工業株式会社製）３ｇ、プロピレングリコール（和光純薬工業株式会社製）５．０ｇ、セチルピリジニウムクロリド１水和物（和光純薬工業株式会社製）０．０５ｇ、Ａｒ１３０  ３．５ｇ、蒸留水５．４５ｇを混合し、水系ペースト２を調製した。上記で作製した水系ペースト１  ８２．０ｇと水系ペースト２  １８．０ｇを加え混合することで歯牙石灰化剤を調製した。実施例１と同様にして、短時間、並びに長時間接触石灰化試験を行った。また、操作性の評価試験を行った。得られた評価結果を表５にまとめて示す。
【００９９】
【表１】
2012097075.tif 000003
【０１００】
【表２】
2012097075.tif 000004
【０１０１】
【表３】
2012097075.tif 000005
【０１０２】
【表４】
2012097075.tif 000006
【０１０３】
【表５】
2012097075.tif 000007
【０１０４】
【表６】
2012097075.tif 000008
【符号の説明】
【０１０５】
１  エナメル質脱灰部分
２  エナメル質深部未脱灰部分
３  エナメル質石灰化部分
【図１】
2012097075.tif 000009
【図２】
2012097075.tif 000010